(57)【要約】【課題】本発明は汚れが付きにくく、インキがのりやすい保護フィルムを提供するものである。【解決手段】本発明は、基材フィルムの表面にフッ素系界面活性剤とジメチルシリコーンの層を有する保護フィルムである。フッ素系界面活性剤はその構造中にフッ素を有する界面活性剤である。フッ化リン酸エステルが好ましく、そのアンモニウム塩のものがよい。基材フィルムは熱可塑性樹脂を用いたものである。保護フィルムを被貼着体に貼着するために基材層の表面に粘着剤層を設けることが好ましい。偏光板の保護フィルムに用いるには透明性の高いものが好ましく、粘着特性の容易さからアクリル粘着剤が好ましい。【選択図】なし【特許請求の範囲】
【請求項１】
基材フィルムの表面にフッ素系界面活性剤とジメチルシリコーンの層を有する保護フィルム。
【請求項２】
基材フィルムの表面に粘着剤の層を有し、粘着剤と反対の面の基材フィルムの表面にフッ素系界面活性剤とジメチルシリコーンの層を有する保護フィルム。
【請求項３】
基材フィルムと粘着剤の層の間に中間層を有する請求項２に記載の保護フィルム。
【請求項４】
フッ素系界面活性剤がフッ化リン酸エステルである請求項１乃至請求項３のいずれか一項に記載の保護フィルム。
【請求項５】
フッ化リン酸エステルがアンモニウム塩である請求項４の保護フィルム
【請求項６】
粘着剤がアクリル粘着剤である請求項１乃至請求項３に記載の保護フィルム。
【請求項７】
粘着剤が可塑剤を含有する請求項６に記載の保護フィルム。
【請求項８】
基材フィルムがポリエステルフィルムである、請求項１乃至請求項７のいずれか一項に記載の保護フィルム。
【請求項９】
粘着剤層に剥離性フィルムが貼着された請求項１乃至請求項６のいずれか一項に記載の保護フィルム。
【請求項１０】
剥離性フィルムがシリコーン離型コートされたポリエステルフィルムである請求項９に記載の保護フィルム。
【請求項１１】
剥離性フィルムの表面に帯電防止性物質を塗布した請求項９または請求項１０に記載の保護フィルム。
【請求項１２】
偏光板とその表面に貼着された請求項１乃至請求項８のいずれか一項に記載の保護フィルムからなる貼着体。
【請求項１３】
偏光板の表面に請求項１乃至請求項８のいずれか一項に記載の保護フィルムを貼着することからなる偏光板の表面の保護方法。
【請求項１４】
偏光板の表面を保護するための請求項１乃至請求項８のいずれか一項に記載の保護フィルム。
【発明の詳細な説明】
【０００１】
【発明の属する技術分野】
本発明は保護フィルムに関する。
【０００２】
【従来の技術】
保護フィルムは部材に貼着され、部材を保護する。特に部材の表面を保護する。偏光板用の保護フィルムがある。液晶パネルの最表面に使用される偏光板は流通過程や液晶表示装置の組み立て工程における損傷を防止する為に、フィルムの表面に粘着加工の施された保護フィルムが貼着される。保護フィルムには偏光板の製造工程内で、偏光板背面に塗布された粘着剤や手垢、指紋その他の汚れが付着することがある。これらの汚れが容易に拭き取れる汚染防止性能が求められる。汚れの付着を防ぎ、付着した汚れを容易に除去できるように保護フィルムの表面に汚染防止層を形成させる手段がある。例えば特許文献１から特許文献４にフッ素系化合物や長鎖アルキル系化合物からなる層を設ける方法が開示されている。
【０００３】
【特許文献１】特開平９−１１３７２６号公報
【特許文献２】特開平１１−２５６１１５号公報
【特許文献３】特開平１２−３２１４２３号公報
【特許文献４】特開２００１−９６６９８号公報
【０００４】
偏光板の品質検査では保護フィルムの表面にインキ等により印をつけることがある。この場合、前記の汚れと異なり、インキは容易に保護フィルムにのり、多少擦るように拭き取っても脱落しないという、汚染防止性能とは相反する性能が要求される。
【０００５】
【発明が解決しようとする課題】
本発明は汚れが付きにくく、インキがのりやすい保護フィルムを提供するものである。
【０００６】
【課題を解決するための手段】
本発明は、基材フィルムの表面にフッ素系界面活性剤とジメチルシリコーンの層を有する保護フィルムである。
【０００７】
【発明の実施の形態】
保護フィルムは、例えば偏光板のような被貼着体の表面に貼着されて、被貼着体を保護する。保護フィルムは基材フィルムの表面にフッ素系界面活性剤とジメチルシリコーンの層を有している。
【０００８】
基材フィルムは熱可塑性樹脂を用いたものである。例えば、ポリエステル系樹脂、ポリスチレン系樹脂、ポリオレフィン系樹脂、ポリカーボネート系樹脂、アクリル系樹脂、ポリアミド系樹脂、ポリウレタン系樹脂、ポリ塩化ビニル系樹脂、エポキシ系樹脂、フェノール系樹脂およびこれらをアロイ化させたものを使用することができる。中でも、腰強度や保護フィルムを剥離する際のフィルムの変形の有無等、取扱いの面を考慮しポリエステルフィルムが好ましい。基材フィルムは単層が好ましいが、複層であってもよい。その厚さは１０〜２００μｍとすることができる。
【０００９】
フッ素系界面活性剤はその構造中にフッ素を有する界面活性剤である。フッ化リン酸エステルが好ましく、そのアンモニウム塩のものがよい。例えばＨ（ＣＦ２）３ＣＨ２ＰＯ（ＯＮＨ３）２がある。フッ素系界面活性剤とジメチルシリコーンの比率はその用途により調節することが可能であるが、偏光板の保護フィルムに用いる場合、フッ化リン酸エステルのアンモニウム塩がジメチルシリコーンに対し１〜２０倍の範囲となるように調節することが好ましい。フッ素系界面活性剤とジメチルシリコーンの層は低凝集性を有するものが好ましい。低凝集性とは、フィルム表面に塗布、乾燥された界面活性剤の層にニチバン社の粘着テープ「セロテープ（登録商標）ＣＴ４０５Ａ−２４」をＪＩＳＺ０２３７に準拠する方法にて貼着し、３００ｍｍ／分の速度にて１８０度剥離した後に、フィルムの塗布面と粘着テープ表面にフッ素系界面活性剤とジメチルシリコーンが検出されることにより、フッ素系界面活性剤とジメチルシリコーンの層と基材フィルムの接着力がフッ素系界面活性剤とジメチルシリコーンの層の凝集力よりも大きいことの指標として定めたものである。成分の同定には赤外分光光度法等の表面分析法が挙げられるが特にこれに限定されない。該評価において粘着テープへの移行が確認されるような層を表面に形成することにより、汚染防止性を有し、且つインキの表面密着性に優れたフィルムを得ることができる。
【００１０】
フッ素系界面活性剤とジメチルシリコーンの層を基材フィルムの表面に形成する方法には特に限定されない。例えばフッ素系界面活性剤と、ジメチルシリコーンのエマルジョンの混合液を公知の塗工方法で基材フィルムに塗布することができる。グラビアコーター、エアーナイフコーター、ファウンテンダイコーター、リップコーター等汎用の塗工設備によるロールコート法がある。
基材フィルムを混合液を霧状に噴霧した中に通過させることで表面に層を形成させるミスト法、またはスプレー法、バーコート法などを適用することもできる。混合液を基材フィルムに塗工し溶剤等の揮発分がある場合はそれを乾燥し、除去してフッ素系界面活性剤とジメチルシリコーンの層を得る。乾燥後の層の厚みは１〜５００ｎｍとすることが好ましい。塗層の厚みがこの範囲内に収まるものであれば、同一若しくは２種以上の異なるフッ素系界面活性剤とジメチルシリコーンの混合液を積層してフィルム表面に塗布しても差し支えない。混合液を塗布する面の濡れ特性を改質する目的で、基材フィルムの表面にコロナ放電処理、化学処理、紫外線照射処理を施しても良い。
【００１１】
保護フィルムを被貼着体に貼着するために基材層の表面に粘着剤層を設けることが好ましい。基材フィルム／粘着剤の層という構成のものが好ましい。基材フィルムと粘着剤の層の間に中間層を有するものでもよい。
粘着剤としては、例えばアクリル系、ウレタン系、ゴム系、シリコーン系などを使用することができる。偏光板の保護フィルムに用いるには透明性の高いものが好ましく、粘着特性の容易さからアクリル粘着剤が好ましい。粘着剤には、適度な粘着性を付与するために、粘着付与剤等が含有されていてもよい。粘着付与剤としては、例えばロジン系、テルペン系、クマロン系、フェノール系、スチレン系、石油系等がある。
【００１２】
アクリル粘着剤は、アクリル酸アルキルエステルを主成分とし、これに極性単量体成分を共重合したアクリル系ポリマーを用いたものが好ましい。アクリル酸アルキルエステルとはアクリル酸またはメタクリル酸のアルキルエステルであって、特に限定されるものではないが、例えば、アクリル酸エチル、アクリル酸イソプロピル、アクリル酸ｎ−ブチル、アクリル酸イソブチル、（メタ）アクリル酸ペンチル、（メタ）アクリル酸２−エチルヘキシル、（メタ）アクリル酸イソオクチル、（メタ）アクリル酸イソノニル、（メタ）アクリル酸デシル、（メタ）アクリル酸ラウリル等が挙げられる。
【００１３】
アクリル粘着剤は架橋剤と配合してアクリルポリマーを架橋し得る組成として用いらることができる。架橋剤としては、例えば、脂肪族系ジイソシアネート、芳香族系ジイソシアネート、芳香族系トリイソシアネートのようなポリイソシアネート化合物などが用いられる。更に、架橋反応が遅いものに対しては有機金属化合物等からなる架橋促進剤を添加することができる。
【００１４】
粘着剤には可塑剤を添加することができる。可塑剤としては、例えばアジピン酸エステル系、グリコールエステル系、セバシン酸エステル系、トリメリット酸エステル系、ピロメリット酸エステル系、フタル酸エステル系、リン酸エステル系などがある。アクリル粘着剤に対して使用する場合は、フタル酸エステル系が好ましいが、それに限定されるものではない。
可塑剤の配合量は、保護フィルムの用途、粘着剤の種類等により異なる。偏光板の表面保護に用いられる場合、Ｒａ＝３９０ｎｍの偏光板に対する３００ｍｍ／ｍｉｎの剥離速度における１８０度剥離強度が０．０１〜０．３Ｎ／２５ｍｍ、５，０００ｍｍ／ｍｉｎの剥離速度における１８０度剥離強度が０．１〜０．５Ｎ／２５ｍｍ、初期剥離強度が１．０〜２．５Ｎ／φ５ｍｍであり、Ｒａ＝３９０ｎｍの偏光板に貼着した際の曇度が５％以下の範囲に入る量を配合するとよい。この範囲において、偏光板を用いたディスプレーにおいて、保護フィルムを貼着してもディスプレーの調整を容易にすることができ、保護フィルムが不要になったとき、容易に剥がすことができる。
アクリル粘着剤に対しフタル酸エステル系の可塑剤を添加した場合は、アクリル粘着剤の固形分量１００部に対し５〜５０部の範囲であることが好ましい。
【００１５】
粘着剤を基材フィルムの表面に塗布するには、公知のスクリーン法、グラビア法、メッシュ法、バー塗工法等を適応することができるが、これに限定されない。塗工された粘着剤の厚みについては特に限定されるものではないが、乾燥後の厚みで１〜１００μｍとすることができる。
【００１６】
保護フィルムの粘着剤の層に剥離性フィルムを貼着することができる。剥離性フィルムとしては、例えば表面をシリコーン系剥離剤やその他の剥離剤で処理したもの、それ自体が剥離性を有するフィルムなどを用いることができる。剥離性フィルムの厚みは１０〜１００μｍ程度とすることが好ましい。剥離性フィルムを貼着した保護フィルムは巻き取って保管することができ、輸送するには便利である。剥離フィルムを有する保護フィルムは、剥離フィルムを剥がしてから粘着剤の層を偏光板等の保護するものの表面に貼着して使用される。剥離性フィルムの表面には帯電防止性物質を塗布することができる。
【００１７】
保護フィルムは各種部材の表面保護に好適に用いることができる。特に偏光板、液晶ディスプレー、プラズマディスプレー等の表面保護に好適に用いることができる。
【００１８】
【実施例】
以下に本発明について実施例を挙げてさらに詳しく説明する。
（実施例１）
厚さが３８μｍの帯電防止性ポリエステル系フィルム（三菱化学ポリエステルフィルム社製、Ｔ１００Ｇ）の帯電防止処理面にアクリル粘着剤（綜研化学社製、ＳＫダイン１４９６）１００重量部に対して硬化剤（総研化学社製、硬化剤Ｄ−９０）０．８重量部、促進剤（綜研化学社製、促進剤Ｓ）０．０８重量部を混合した粘着性溶液をバーコーターを用いて塗布し、１００℃で１分間乾燥した。乾燥後の粘着層の厚みは約１８μｍであった。更に粘着層側に厚さが２５μｍの剥離性フィルム（三菱化学ポリエステルフィルム社製、ＭＲＦ−２５）を貼合した。その後、基材フィルムの粘着剤を塗工した面とは反対面に、グラビアロールコーターによりフッ素系界面活性剤（ダイキン工業社製、ダイフリーＭＥ−３１３、固形分３．０％）と、ジメチルシリコーンのエマルジョン（ＧＥ東芝シリコーン社製、ＴＳＭ６３４４、固形分３０％）を水／イソプロピルアルコールの比率が７０／３０となる溶液を用いて１５倍に希釈したものとをフッ化リン酸エステルのアンモニウム塩からなる界面活性剤とジメチルシリコーンのエマルジョンとの比率が９０／１０となるように混ぜ合わせ、乾燥後の塗層の厚みが８０ｎｍとなるように塗布し、１００℃の温度にて数秒加熱し希釈溶剤を除去した。さらに、テクト社製のミスト機を使用して、保護フィルムの剥離フィルム面に、帯電防止剤ＳＡＴ−４（日本製薬社製）を霧状に吹き付けたものを作製して用いた。
【００１９】
（実施例２）
基材フィルムの粘着剤を塗工した面とは反対面に、ミスト法によりフッ素系界面活性剤（ダイキン工業社製、ダイフリーＭＥ−３１３、固形分３．０％）と、ジメチルシリコーンのエマルジョン（ＧＥ東芝シリコーン社製、ＴＳＭ６３４４、固形分３０％）を水／イソプロピルアルコールの比率が７０／３０となる溶液を用いて１５倍に希釈したものとをフッ化リン酸エステルのアンモニウム塩からなる界面活性剤とジメチルシリコーンのエマルジョンとの比率が８０／２０となるように混ぜ合わせ、塗層の厚みが５０ｎｍとなるように塗布した以外実施例１と同様なフィルムを作成した。
【００２０】
（比較例１）
基材フィルムの粘着剤を塗工した面とは反対面に何も処理を施していないフィルムを作成した。
【００２１】
実施例、比較例における凝集性、汚染防止性、インキの密着性の評価方法は次の通りである。
（凝集性の評価）
前記の凝集性の評価方法において、下記を基準に破壊形態の目安とした。
Ａ；界面活性剤層内での凝集破壊
粘着テープを剥離後に表面処理フィルムの処理面、粘着テープの粘着面ともに界面活性剤成分が確認された。
Ｂ；界面活性剤とベースフィルムとの界面における界面破壊
粘着テープを剥離後に粘着テープ側にのみ界面活性剤成分が確認された。
Ｃ；層間、層内における破壊なし
粘着テープを剥離後に表面処理フィルムの処理面側にのみ界面活性剤成分が確認された。
【００２２】
（汚染防止性）
厚さが２５μｍであり片面に離型処理の施されたポリエステル系フィルム（東洋紡績社製、Ｅ７００２）の離型処理面に、アクリル粘着剤（綜研化学社製、ＳＫダイン１４７３Ｈ）１００重量部に対して硬化剤（日本ポリウレタン工業社製、コロネートＬ−４５）１．０重量部を混合した粘着性溶液をバーコーターを用いて塗布し、１００℃で２分間乾燥した。該粘着塗工フィルムの粘着面を実施例、比較例に記載のフィルムのコーティング層に擦りつけ、付着した粘着剤のみをクレシア社製のＪＫワイパー１５０−Ｓにより拭き取った際の拭き取り性を評価した。
Ａ；表面に付着した粘着剤が全て拭き取れ、拭き取りの痕が残らない
Ｂ；粘着剤が表面に残り、完全に拭き取れない
【００２３】
（インキの密着性）
シャチハタ社製の速乾性丸型印１１号（色調；赤）を実施例、比較例に記載のフィルムのコーティング層の表面から捺印し、室温にて５分間放置した後にクレシア社製のＪＫワイパー１５０−Ｓを用いて拭き取った際のインキの脱落の程度を評価した。
Ａ；インキを捺印した形そのままに残る
Ｂ；インキの一部、若しくは全部が脱落する
【００２４】
以上の評価方法による評価結果を表１に示した。
【００２５】
【表１】
2004322486.tif 000002
【００２６】
【発明の効果】
フィルムの最表面にベースフィルムとの接着力より低い凝集力を有するフッ化リン酸エステルのアンモニウム塩とジメチルシリコーンの層を形成させることにより、汚染防止性とインキの密着性の両特性を満足することが可能となる。